(57)【要約】【課題】  液体に対して毛管現象による強い吸収力を持つと同時にそれ自身も液体を多量に保持でき、そして内部の気体を円滑に排出できる構造を有する多孔質液体保持部材および燃料電池のアルコール燃料を保持するアルコール保持部材を提供する。【解決手段】  平均細孔径３μｍ以上７０μｍ以下の細孔を有する金属粉末の多孔質焼結体からなり、多孔質焼結体の肉厚方向に形成される横孔と、横孔と交差して連通し多孔質焼結体の表面に開口する縦孔とを有する多孔質液体保持部材で、横孔および縦孔は平均孔径１００μｍ以上３０００μｍ以下である。また、上述の多孔質液体保持部材にアルコールを吸収、保持させることでアルコール保持部材となる。【選択図】図１
2007242574.tif 000002
【特許請求の範囲】
【請求項１】
平均細孔径３μｍ以上７０μｍ以下の細孔を有する金属粉末の多孔質焼結体からなり、該多孔質焼結体の肉厚方向に形成される横孔と、該横孔と交差して連通し前記多孔質焼結体の表面に開口する縦孔とを有し、前記横孔および前記縦孔は平均孔径１００μｍ以上３０００μｍ以下であることを特徴とする多孔質液体保持部材。
【請求項２】
平均細孔径３μｍ以上７０μｍ以下の細孔を有する金属粉末の多孔質焼結体からなり、該多孔質焼結体の肉厚方向に形成される横孔と、該横孔が開口して連通する前記多孔質焼結体の表面に形成される溝状の凹部とを有し、前記横孔の平均孔径および前記溝状の凹部の深さは１００μｍ以上３０００μｍ以下であることを特徴とする多孔質液体保持部材。
【請求項３】
多孔質焼結体の全体空隙率が５５体積％以上９５体積％以下であることを特徴とする請求項１または請求項２のいずれかに記載の多孔質液体保持部材。
【請求項４】
多孔質焼結体はチタンからなることを特徴とする請求項１乃至請求項３のいずれかに記載の多孔質液体保持部材。
【請求項５】
請求項１乃至請求項４のいずれかに記載の多孔質液体保持部材にアルコールを保持させることを特徴とするアルコール保持部材。
【発明の詳細な説明】
【技術分野】
【０００１】
本発明は、アルコールや水等の液体に対して吸収力を有し、さらにその液体を保持することができ、そして、液体の保持と同時に通気性を有することができる多孔質液体保持部材およびアルコール保持部材に関する。
【背景技術】
【０００２】
樹脂や天然素材製のスポンジや繊維基材等の多孔質体は、液体に接触させると表面張力にともなう毛管現象により、多孔質体内部に液体を吸収して保持することができる。しかし、スポンジや繊維基材等は、それ自体に強度がなく、自身の形状を保持することができない。このため、強度を有して保水性を保つものとして、素焼き品に代表される多孔質のセラミックスが通常使用されている。しかし、セラミックスは靭性が低いので、小型機器等に使用するために、その形状を薄く、あるいは細く形成すると破損しやすい。
【０００３】
最近注目されている燃料電池の分野においては、多孔質体を、直接メタノール形燃料電池（以下、ＤＭＦＣという）の燃料極（以下、アノードという）へのメタノール水溶液供給用部材として使用するという提案が、例えば特許文献１になされている。多孔質体は、メタノール水溶液をタンクから毛管現象によって吸収して保持し、アノードの表面上へメタノールを供給できるために好適である。また、空気極（以下、カソードという）では、電解膜を通過した水素イオンと空気中の酸素とが反応して水が生成される。液体を吸収できる多孔質体は、この水をカソード表面から吸収して除去するためにも好適である。
また、上述の液体を吸収できる多孔質体として金属粉末の多孔質焼結体が、例えば特許文献２に提案されている。
【０００４】
【特許文献１】特開昭５９−０６６０６６号公報
【特許文献２】特開２００５−３４７１１３号公報
【発明の開示】
【発明が解決しようとする課題】
【０００５】
従来の樹脂、天然素材製のスポンジ、繊維基材等の多孔質体では、上述した通りそれ自体に強度がなく、細孔部が容易に潰れてしまうため液体の保持や供給が困難になることがある。そして、使用する燃料への不純物の溶出といった問題も懸念される。また、セラミックスの多孔質体では、一般には形成可能な細孔径が小さいため液体供給時に液体の粘性による透過抵抗が高くなり、燃料の供給が十分に確保できない可能性がある。
【０００６】
加えて、ＤＭＦＣが発電する時は、上述の多孔質体がアノードに対してメタノール水溶液を供給すると同時に、アノードでメタノールが分解して発生するＣＯ２ガスを多孔質体内を通して外部に逃がす必要がある。そして、多孔質体が絶えず燃料の液体を供給し、燃料を多量に保持したとしても、上述の燃料電池の用途においては、作動中に大量に発生するＣＯ２ガスの放出が円滑に進まなければ、多孔質体とアノードとの間にＣＯ２ガスの気泡が溜まることとなり、アノードへの燃料の供給に支障をきたしてしまう。また、カソードでは、生成された水の多孔質体による吸収除去が円滑に進まなければ、反応が継続できず出力低下を起こしてしまう。
【０００７】
また、上述の多孔質体においては、モバイル用や車載用を想定した場合、ある程度の振動や衝撃にも耐えることが必要であり、従来のセラミックスは材質的には十分なものであるとはいえない。
【０００８】
本発明の目的は、液体に対して毛管現象による強い吸収力を持つと同時に、液体を多量に保持でき、そして、その状態でも通気性を確保できる構造を有する多孔質液体保持部材および燃料電池の燃料となるアルコール保持部材を提供することである。
【課題を解決するための手段】
【０００９】
本発明者は、多孔質体を検討した結果、金属粉末の多孔質焼結体に形成する細孔の平均径を調整することに加えて、細孔とは別の比較的大きな空孔を連通させる構造とすることにより、上述の課題を解決するに至った。
【００１０】
すなわち、本発明における多孔質液体保持部材は、平均細孔径３μｍ以上７０μｍ以下の細孔を有する金属粉末の多孔質焼結体からなり、該多孔質焼結体の肉厚方向に形成される横孔と、該横孔と交差して連通し前記多孔質焼結体の表面に開口する縦孔とを有し、前記横孔および前記縦孔は平均孔径１００μｍ以上３０００μｍ以下である多孔質液体保持部材である。
【００１１】
また、本発明における上述とは別の多孔質液体保持部材は、平均細孔径３μｍ以上７０μｍ以下の細孔を有する金属粉末の多孔質焼結体からなり、該多孔質焼結体の肉厚方向に形成される横孔と、該横孔が開口して連通する前記多孔質焼結体の表面に形成される溝状の凹部とを有し、前記横孔の平均孔径および前記溝状の凹部の深さは１００μｍ以上３０００μｍ以下である多孔質液体保持部材である。
【００１２】
本発明において好ましくは、多孔質焼結体の全体空隙率を５５体積％以上９５体積％以下とすることである。また、多孔質焼結体はチタンからなるものとすることができる。
【００１３】
また、本発明のアルコール保持部材は、上述の多孔質液体保持部材にアルコールを保持させることで、アルコール保持部材とするものである。
【発明の効果】
【００１４】
本発明により、毛管現象による液体の吸収力と保持力とを持つと同時に、液体の保持時に通気性を確保した構造を有する多孔質液体保持部材および燃料電池の燃料となるアルコール保持部材を提供することができる。
【発明を実施するための最良の形態】
【００１５】
上述した通り、本発明の重要な特徴は、液体の吸収保持に、金属粉末を焼結させて特定の平均細孔径に調整して形成した細孔と、この細孔とは別に、比較的大きな連通した空孔とを有する構造の金属粉末の多孔質焼結体を適用したことである。具体的には、本発明の多孔質液体保持部材は、多孔質焼結体における多数の孔を平均細孔径３μｍ以上７０μｍ以下に調整して形成し、液体を吸上げて貯めるための細孔とする。そして、比較的大きな空孔として、多孔質焼結体の肉厚方向に平均孔径１００μｍ以上３０００μｍ以下の横孔を形成し、さらに、この横孔と交差して連通するように平均孔径１００μｍ以上３０００μｍ以下の縦孔を多孔質焼結体の表面に開口させて形成する。このように多孔質焼結体に、液体を吸上げて貯める細孔とは別に、交差して連通する横孔と縦孔とを設けることにより、多孔質焼結体において十分な通気性を確保できる。
【００１６】
あるいは、上述の縦孔に替え、多孔質焼結体の表面に、上述の横孔が開口して連通する溝状の凹部を形成することによっても、多孔質焼結体において十分な通気性を確保できる。例えば、多孔質焼結体を位置決め支持するために溝状の凹部を形成した多孔質焼結体の一面を平板等を密着させて覆った場合、溝状の凹部が多孔質焼結体と平板との間に画成された大きな空孔となる。つまり、縦孔は多孔質焼結体の内部に形成された大きな空孔であるが、多孔質焼結体の外表面に形成された溝状の凹部であっても、上述のように平板等で密着された場合には、縦孔と同等の効果を得ることができる。
上述の構造を有する金属粉末の多孔質焼結体は、液体に対して毛管現象による強い吸収力を持つと同時に、液体を多量に保持でき、そして、その状態でも十分な通気性を確保することができる。
【００１７】
本発明の多孔質液体保持部材おいては、まず、モバイル用や車載用のＤＭＦＣ燃料保持部材をも想定し、耐振動性や耐衝撃性を確保するために金属粉末を焼結させてなる多孔質焼結体とした。これに使用する金属粉末は、対応する液体に合せ、その影響を受け難い材質を選択することが有効である。金属材料は、一般にそれ自身が持つ表面張力が大きいため、セラミックスと同様に液体の濡れ性が良く、液体を吸収させて保持させる部材の材料として使用するには好適と考えられる。また、金属の導電性を利用し、集電板や電極としての機能を同時に持たせることもできる。
【００１８】
次に、本発明の多孔質液体保持部材が液体を吸収保持できるのは、多孔質焼結体自体が有する平均細孔径が調整して形成された細孔の毛管現象によるものである。本発明において、細孔は、平均細孔径を３μｍ以上７０μｍ以下に調整して形成する。この細孔に液体が接触すると、毛管現象により細孔内に液体が吸収され、吸収された液体が次々と細孔にしみ渡ることにより多孔質焼結体内に満たされて保持される。このとき、細孔径が小さすぎる場合には、液体の粘性により、液体が細孔を通過する抵抗が大きくなって液体の移送力が低下する。このため、細孔の平均細孔径を３μｍ以上とすることにより、液体の十分な移送力を確保する。また、細孔径が大きすぎる場合には、細孔の毛管現象による液体の吸上げが不十分となるか、もしくは毛管現象そのものが発現し難くなる。このため、細孔の平均細孔径を７０μｍ以下とすることにより、細孔の毛管現象による液体の吸上げ力を十分に確保する。例えば、ＤＭＦＣの場合、液体の移送力が十分でないとき、あるいは液体の吸上げ力が十分でないときは、アノードへの十分な燃料供給ができず、燃料保持部材としては致命的である。
【００１９】
一方、上述の比較的大きな空孔部は、多孔質焼結体の液体の吸収保持の結果、液体によって多孔質焼結体の細孔が液体によって塞がれた後も空洞のままで存在させることができる。このため、多孔質焼結体において、液体を十分に保持したままの状態で同時に通気性をも確保できる。例えば、本発明の多孔質液体保持部材の一例を図１に示す（明確化のため多孔質焼結体１の空孔構造は一部のみ記載）。図１において、多孔質焼結体１の肉厚方向に形成した横孔ａにより多孔質焼結体１の肉厚方向の通気性を確保し、この横孔ａと交差して連通させて形成した縦孔ｂにより多孔質焼結体１の肉厚方向と交差する方向の通気性を確保する。そして、縦孔ｂが多孔質焼結体１の表面に開口する開口部ｃを形成して多孔質焼結体１の内部と外部とを連通させ、多孔質焼結体１の内外の通気性を確保する。また、この場合、横孔ａは多孔質焼結体１を完全に貫通していてもよい。
【００２０】
また、例えば、本発明の多孔質液体保持部材の別の一例を図２に示す（明確化のため多孔質焼結体２の空孔構造は一部のみ記載）。図２においては、図１における縦孔ｂに替えて、多孔質焼結体２の表面に、横孔ｄが開口する開口部ｆを有して横孔ｄと連通する凹部ｅを形成している。多孔質焼結体２の肉厚方向の通気性は、図１の事例と同様に横孔ｄによって確保する。そして、多孔質焼結体２の肉厚方向と交差する方向および多孔質焼結体５の内外の通気性は、凹部ｅによって確保する。また、例えば平板等が配設され、多孔質焼結体２の凹部ｅを有する側面が覆われたとしても、図１における縦孔ｂを形成した断面構造と同様になるため、本発明の多孔質液体保持部材としての作用効果を有することができる。
【００２１】
本発明において横孔および縦孔は、その平均孔径を１００μｍ以上３０００μｍ以下に形成する。平均孔径があまりに小さいと毛管現象を発現して液体が横孔や縦孔の内部に引き込まれ、横孔や縦孔が液体で閉塞してしまうことがある。このため、大きな空孔として形成する横孔および縦孔の平均孔径を１００μｍ以上として毛管現象を発現し難くし、十分な通気性を確保する。一方、平均孔径があまりに大きいと、多孔質焼結体において液体を保持する細孔部の体積が減少し、多孔質焼結体に保持可能な液体量が減少する。また、横孔や縦孔の開口部が多孔質焼結体の表面に大きく開口する場合、多孔質焼結体の表面に存在する細孔の分布が不均一となる。例えばＤＭＦＣにおいて、本発明の多孔質液体保持部材を燃料供給部材としてアノード部と接触させた場合、その接触部において、燃料を保持せず燃料の供給に寄与しない大きな空孔が大きな面積を占め、細孔の分布が不均一となることから、アノードに対して燃料が十分かつ均一に供給されず、ＤＭＦＣの効率等を阻害することともなる。このため、横孔および縦孔の平均孔径を３０００μｍ以下とする。
【００２２】
また、本発明において、横孔を開口させる溝状の凹部の深さは、１００μｍ以上３０００μｍ以下に形成する。例えば、多孔質焼結体を位置決め支持するために凹部を形成した多孔質焼結体の一面を平板等を密着させて覆った場合、多孔質焼結体と平板との間に画成される空間があまりに小さいと液体で閉塞してしまうことがある。このため、溝状の凹部の深さを１００μｍ以上として凹部が液体で閉塞することのない空間を画成し、十分な通気性を確保する。一方、画成される空間があまりに大きいと多孔質焼結体の支持が不安定になるばかりか、多孔質焼結体自体の体積が減少し、多孔質焼結体に保持可能な液体量が減少する。このため、溝状の凹部の深さを３０００μｍ以下とし、多孔質焼結体の体積を確保して液体の保持量を十分に確保する。また、上述のように多孔質焼結体の一面を平板等で覆うとき、覆われた凹部は外部と遮断され、多孔質焼結体の内外の通気性を損なうことある。そこで、各横孔が開口する各凹部を孤立して形成せず、溝状に連通させて形成することにより、多孔質焼結体の内外の通気性を確保する。
【００２３】
以下、本発明の多孔質液体保持部材にとって、より好ましい構造を示す。
多孔質焼結体における細孔は、細孔に対応する増孔材と金属粉末とを混合した原料を使用して成形体とし、この成形体から増孔材を分解または焼失させる等により消失させた後、金属粉末を焼結させることによって形成することが可能である。また、細孔は、増孔材を成形原料に混入させる等の方法によっても形成できるが、好ましくは、金属粉末の焼結により多孔質焼結体自体の素地として形成されることとなる多数の微細な空洞を、本発明における細孔とすべく調整して形成することである。これにより、成形後に増孔材を消失させる等の格別な工程を経ることなく簡易に細孔を形成できる。
【００２４】
多孔質焼結体の全体空隙率は、体積率で５５％以上が好ましい。多孔質焼結体は、細孔を増やして空隙率を高くすると、隣接する細孔同士の連通の度合いが増加して通気性の確保に有利である。例えば、細孔同士の連通の度合いが低すぎる多孔質焼結体は、乾燥した状態では圧力損失は高いものの通気性を示す。しかし、この多孔質焼結体に、毛管現象により液体を吸収させると次第に各細孔が液体で満たされるにつれて各細孔間での気体の出入りが不十分となる。そして、気体が多孔質焼結体の外部へ排出されず残存してしまい、液体の吸収保持が不十分となることがある。このため、好ましくは多孔質焼結体の全体空隙率を５５％以上とし、細孔同士の連通の度合いを高めておくことである。一方、多孔質焼結体の全体空隙率は、体積率で９５％以下とし、多孔質焼結体に適当な強度を確保しておくことが好ましい。
【００２５】
本発明の多孔質液体保持部材において、横孔と溝状の凹部とを組み合せた構造とする場合、例えば、図２に示すように溝状に凹部ｅを連通させて形成することができる。また、図３に示す多孔質焼結体３（明確化のため多孔質焼結体３の空孔構造は一部のみ記載）のように、横孔ｐを形成した多孔質焼結体３の表面に大きな凹状のリセスｇとこれを画成するランドｈとを形成し、各横穴ｐの開口部を連通させた大きな溝状の凹部とする構成にもできる。また、リセスは複数設けることもできる。
【００２６】
例えば、図１に示すような縦孔を設けた多孔質焼結体をＤＭＦＣで使用する場合、アノードへの燃料供給を重視するときには、アノードでの発生ガスを排出できる程度に横孔が開口する側をアノードに接触させる側とし、縦孔がアノードに沿うように、そして、縦孔が可能な限りアノードから離間するように多孔質焼結体を形成して配設し、アノードへの燃料供給を十分に確保することが好ましい。また、アノードでの発生ガスの排出を重視するときには、横孔がより多く開口する側をアノードに接触させる側とし、縦孔がアノードに沿うように、そして、縦孔を可能な限りアノードに近づけて発生ガスの搬出経路を短くするように多孔質焼結体を形成して配設し、十分な通気性を確保することが好ましい。
また、図２や図３に示すような溝状の凹部を設けた多孔質焼結体をＤＭＦＣで使用する場合、アノードへの燃料供給を重視する場合、表面積が小さくなる凹部のある側をアノード部と接触しない側に配設し、十分な燃料供給を確保することが好ましい。また、発生した気体の排出を重視する場合、大きな空孔となる凹部のある側を配設し、十分な通気性を確保することが好ましい。
【００２７】
本発明において、金属粉末としては、接触する液体に対して腐食が進むような素材よりもむしろ、ステンレスや、チタンおよびチタン合金等が有効である。特にチタンは耐酸性に優れており、例えば９９質量％以上のチタンからなる多孔質体をＤＭＦＣに用いれば、発電過程で燃料のメタノール中に蟻酸等が生じた場合でも、多孔質体が腐食されないため金属イオンが溶出せず、安定した発電状態が維持できるので好ましい。
【００２８】
また、金属粉末の粒径としては、平均粒径２００μｍ以下の金属粉末が好ましい。金属粉末を焼結させるとき、多孔質体自体の素地の微細な空洞は、通常は金属粉末の平均粒径の１／３程度の平均孔径に形成されやすい。このため、この素地の微細な空洞を本発明における平均細孔径３μｍ以上７０μｍ以下の細孔として調整して形成する場合、例えば平均粒径２００μｍの金属粉末を使用すると、細孔は平均細孔径６０〜７０μｍに形成されることとなる。また、例えば１００μｍの金属粉末を使用すると、細孔は平均細孔径３〜３０μｍに形成されることとなる。
【００２９】
次に、本発明の多孔質液体保持部材の製造に好適な手段について、一例を挙げて説明する。
まず、例えば多孔質体に平均細孔径２０μｍの細孔を形成することとし、平均粒径６０μｍの金属粉末を準備する。この金属粉末にバインダを混合し、十分に混練し、これを成形原料とする。多孔質体の平均細孔径や空隙率等の特性は、金属粉末の物性によっても変化するため、金属粉末の材質は所望の多孔質体の特性に応じて適宜選定することが好ましい。また、多孔質体の空隙率は、金属粉末の相対タップ密度（タップ密度／真密度、以下、Ｔ／Ｄ比という）と、バインダ添加量によっても変化するため、例えば多孔質体の空隙率を高くしたい場合には、Ｔ／Ｄ比の低い金属粉末を使用し、バインダ配合量を多くすることが好ましい。
【００３０】
次に、得られた成形材料を用い、多孔質体の焼結素材となる成形体を形成する。成形手段としては、例えば、射出成形、プレス成形、ロール成形、押出し成形等の成形法を適用することができる。そして、射出成形、プレス成形、ロール成形においては、多孔質体に形成する所望の横孔や縦孔、あるいは凹部の形状に対応する成形部を、成形に使用する金型やロール等に予め付加しておくことにより、成形体の成形と同時に横孔や縦孔、あるいは凹部を形成できる。また、細孔の潰れや目詰まり等を生じやすいものの、成形後の成形体に対し、プレス等での打ち抜き加工やボール盤等での機械加工により、横孔や縦孔、あるいは凹部を形成できる。また、成形体の焼結後に横孔や縦孔、あるいは凹部等を形成する場合には、放電加工等、細孔に目詰りを生じ難い加工方法を選択することが好ましい。
【００３１】
次に、得られた成形体からバインダを除去（以下、脱脂という）した後、金属粉末を焼結させて金属焼結多孔質体を形成する。脱脂は、従来知られている溶剤抽出法、大気雰囲気での加熱脱脂法、各種のガス流雰囲気中での加熱脱脂法、真空または減圧下での加熱脱脂方等を適用できる。また、バインダに水を加えた場合には、脱脂前に乾燥工程を加え、成形体を十分に乾燥させておくことが好ましい。
【００３２】
金属粉末に混合するバインダとしては、パラフィンワックス、カルナバワックス等のワックス類、ポリエチレン、ポリプロピレン、ポリスチレン、エチレン酢ビ共重合体等の熱可塑性樹脂類、メチルセルロース、ポリビニルアルコール等の水溶性樹脂類等を単一で、または適宜組み合せて使用することができる。例えば、金属粉末としてＳＵＳ３１６Ｌを使用する場合、バインダ材料としてメチルセルロースと純水の組み合せ、パラフィンワックスとポリプロピレンの組み合せ等が好適である。また例えば、金属粉末として９９質量％以上のチタンを使用する場合、カルナバワックスとポリスチレンの組み合せ、パラフィンワックスとポリプロピレンの組み合せが好適である。
【実施例】
【００３３】
（実施例１）
最初に、実施例１において使用した多孔質体となる成形体を成形するための金型装置について説明する。図４は、可動型１０、固定型１１、およびスライド型１２を備えた金型装置の断面構成を示し、金型装置を型閉めして成形体の形状に対応するキャビティ２０を画成した状態を示す。図５は、可動型１０およびスライド型１２を型開きして成形体（図示せず）を離型した状態の断面構成を示す。また、可動型１０には、成形する成形体の肉厚方向に沿って外径５００μｍの複数のステンレス製ピン１３が配設される。また、スライド型１２には、前記ステンレス製ピン１３に接触して交差するように外径１０００μｍの複数のステンレス製ピン１４が配設される。
【００３４】
まず、成形原料を準備した。具体的には、ＳＵＳ３１６Ｌの平均粒径６０μｍの水アトマイズ粉末を準備し、この金属粉末１００重量部に対し、バインダとしてメチルセルロース３．８４重量部、保湿剤としてグリセリン２重量部、および、分散媒として水１５．７重量部を加えて混合し、十分に混練して成形原料とした。
この成形原料を、図４に示す金型装置のキャビティ２０に装入して加圧し、図１に示す多孔質体１に対応する長さ１００ｍｍ、幅２０ｍｍ、厚さ５ｍｍの板状の成形体を形成した。そして、この成形体には、成形体の肉厚方向に孔径５００μｍの複数の横孔ａがステンレス製ピン１３により形成された。また、成形体の肉厚方向と交差する方向に、横孔ａと交差して連通した孔径１０００μｍの複数の縦孔ｂがステンレス製ピン１４により形成された。
【００３５】
次いで、得られた成形体を８０℃の雰囲気中に静置し、水分を除去して十分に乾燥させた後、この成形体を水素ガス雰囲気の脱脂炉内に静置し、５０℃／ｈで昇温し、６００℃で２ｈ維持することにより脱脂した。そして、アルゴンガス雰囲気で減圧した焼結炉内に静置し、１２５０℃で２ｈ維持し、成形体を焼結させて多孔質体１を形成した。得られた多孔質体１は、平均細孔径２７μｍの細孔がほぼ均一に形成され、多孔質体１の全体空隙率は６７％であった。
【００３６】
上述の手段によって得た多孔質体１について、以下の測定方法により、液体の吸収速度を測定した（以下、この測定方法を吸上げ試験という）。多孔質体１をこのまま試験体として使用し、エタノールを用いて２分間の超音波洗浄を実施した後、７０℃の雰囲気中で十分に乾燥させた。この後、試験体を電子秤に吊るし、試験体の下端１０ｍｍをＤＭＦＣ燃料である１０質量％メタノール水溶液中に浸漬させ、試験体の１分間当たりの質量増分を測定した。試験体の質量増分は、多孔質体１に吸収保持された液体の質量と等しい。そして、試験体の質量増分と断面積１００ｍｍ２とから単位断面積当たりの吸収速度を求めた結果、多孔質体１の液体吸収速度は１．０３ｇ／分・ｃｍ２であった。また、吸上げ試験中、試験体に形成された横孔ａや縦孔ｂ、吸上げた液体で濡れることはあっても閉塞することなく通気性が確保されていた。これにより、平均細孔径を２７μｍに適正化した細孔と、大きな空孔部となる横孔ａと縦孔ｂとを有する本実施例１における多孔質体１は、液体が十分に吸収保持され、かつ、十分な通気性が確保されていることが確認できた。
【００３７】
（実施例２）
実施例２においては、押出し成形機により上述の実施例１と同じ成形原料を使用した。まず、成形原料を幅５０ｍｍ、厚さ３ｍｍの長尺シート状に成形した後、これを長さ５０ｍｍ、幅３０ｍｍ、厚さ３ｍｍに切断し、８０℃の雰囲気中に静置し、水分を除去して十分に乾燥させて板状の成形体を得た。次いで、外径０．５ｍｍのドリルを使用し、図１に示す多孔質体１’に対応するように成形体の肉厚方向に複数の横孔ａを穿孔した。さらに、同じ外径０．５ｍのドリルで成形体の長手方向に沿って複数の縦孔ｂ’を穿孔した。この後、横孔ａと縦孔ｂ’を有する成形体をアルゴンガス雰囲気で減圧した脱脂焼結炉内に静置し、３０℃／ｈで昇温し、６００℃で２ｈ維持することにより脱脂した。さらに、１２５０℃に昇温し、２ｈ維持して成形体を焼結させて多孔質体１’を形成した。得られた多孔質体１’は、平均細孔径２３μｍの細孔がほぼ均一に形成され、多孔質体１’の全体空隙率は７３％であった。
【００３８】
上述の手段により成した多孔質体１’をこのまま試験体として使用し、実施例１と同様な吸上げ試験を実施したところ、多孔質体１’の単位断面積当たりの吸収速度は０．９４ｇ／分・ｃｍ２であった。また、吸上げ試験中、試験体に形成された横孔ａや縦孔ｂ’は、吸上げた液体で濡れることはあっても閉塞するなく通気性が確保されていた。これにより、平均細孔径を２３μｍに適正化した細孔と、大きな空孔部となる横孔と縦孔とを有する本実施例２における多孔質体１’は、液体が十分に吸収保持され、かつ、十分な通気性が確保されていることが確認できた。
【００３９】
（実施例３）
実施例３においては、ＳＵＳ３１６Ｌの平均粒径３０μｍのガスアトマイズ粉末を準備し、この金属粉末１００重量部に対し、バインダとしてメチルセルロース３．５重量部、ポリビニルアルコール０．５重量部、保湿剤としてグリセリン２重量部、および、分散媒として水１５重量部を加えて混合し、十分に混練して成形原料とした。
【００４０】
そして、図６に示す多孔質体４（明確化のため多孔質体４の空孔構造は一部のみ記載）を形成すべく、上述の実施例２と同様に成形原料を押出し成形した後に、長さ５０ｍｍ、幅３０ｍｍ、厚さ３ｍｍに切断し板状の成形体を得た。次に、得られた成形体を平板上に静置し、この成形体に対して図７に示す１０°のテーパー角を有する先端外径１００μｍの複数の鋼製ピン１６を配設した穿孔用治具１５を押し付けることにより、成形体の肉厚方向に沿ってテーパー形状の横孔ｉを穿孔形成した。この成形体を８０℃の雰囲気中に静置し、水分を除去して十分に乾燥させた後、エンドミルを使用し、横孔ｉにおいて外径の大きい側となる成形体の表面に、横孔ｉの開口部ｋが連通された深さ５００μｍ、幅６００μｍの凹部ｊを切削形成した。この後、成形体を窒素ガス雰囲気の脱脂炉内に静置し、３０℃／ｈで昇温し、６００℃で２ｈ維持することにより脱脂した。そして、アルゴンガス雰囲気で減圧した焼結炉内に静置し、１２５０℃で２ｈ維持し、成形体を焼結させて図６に示す多孔質体４を得た。得られた多孔質体４は、平均細孔径１２μｍの細孔がほぼ均一に形成され、多孔質体４の全体空隙率は６９％であった。
【００４１】
上述の手段により成した多孔質体４をこのまま試験体として使用し、実施例１と同様な吸上げ試験を実施したところ、多孔質体４の単位断面積当たりの吸収速度は０．６２ｇ／分・ｃｍ２であった。また、吸上げ試験中、試験体に形成された横孔ｉは、吸上げた液体で濡れることはあっても閉塞するなく通気性が確保されていた。これにより、平均細孔径を１２μｍに適正化した細孔と、大きな空孔部となる横孔ｉと凹部ｊとを有する本実施例３における多孔質体４は、液体が十分に吸収保持され、かつ、十分な通気性が確保されていることが確認できた。
【００４２】
（実施例４）
実施例４においては、９９．５質量％以上のチタンからなる平均粒径４５μｍのチタン粉末を準備し、このチタン粉末１００重量部に対し、バインダとしてパラフィンワックス２．９重量部、ポリプロピレン２．９重量部、エチレン酢ビ共重合体１．０重量部を加え、加圧ニーダーにより１６５℃で２ｈ混練して成形原料とした。
【００４３】
そして、上述の実施例２と同様に成形原料を押出し成形した後に、長さ５０ｍｍ、幅３０ｍｍ、厚さ２ｍｍに切断し板状の成形体を得た。次に、この成形体を平板上に静置し、成形体が冷却して固化する前に図７に示す穿孔用治具１５を押し付けることにより、図６に示すようなテーパー形状の横孔ｉを穿孔した。これを冷却して固化させた後、エンドミルを使用し、横孔ｉの外径が大きい側の表面に深さ５００μｍ、幅６００μｍの凹部ｊを形成して横孔ｉの開口部ｋを連通させた。そして、この成形体を６０℃に加熱したｎ-パラフィン液に浸漬させる溶媒脱脂によりパラフィンワックスを除去後、アルゴンガス雰囲気で減圧した脱脂炉内に静置し、３０℃／ｈで昇温し、６００℃で２ｈ維持することによりバインダを脱脂した。そして、真空雰囲気とした焼結炉内に静置し、１２５０℃で２ｈ維持し、成形体を焼結させて図６に示す多孔質体４’を形成した。得られた多孔質体４’は、平均細孔径１４μｍの細孔がほぼ均一に形成され、多孔質体４’の全体空隙率は７１％であった。
【００４４】
上述の手段により成した多孔質体４’をこのまま試験体として使用し、実施例１と同様な吸上げ試験を実施したところ、多孔質体４’の単位断面積当たりの吸収速度は１．４８ｇ／分・ｃｍ２であった。また、吸上げ試験中、試験体に形成された横孔ｉは、吸上げた液体で濡れることはあっても閉塞するなく通気性が確保されていた。これにより、チタンからなる多孔質体４’であっても、平均細孔径を１４μｍに適正化した細孔と、大きな空孔部となる横孔ｉと凹部ｊとを有する多孔質体４’とすることにより、液体が十分に吸収保持でき、かつ、十分な通気性を確保できることが確認できた。
【００４５】
（比較例１）
比較例１においては、使用する金属粉末をＳＵＳ３１６Ｌの平均粒径５μｍのガスアトマイズ粉末とし、上述した実施例１と同様に成形原料を製作した。また、成形体の成形においては、図４に示す金型装置においてステンレス製ピンを有さない可動型とスライド型を用い、上述の実施例１と同様に、成形体の成形と乾燥、および、成形体からの脱脂を実施した。次いで、得られた成形体をアルゴンガス雰囲気で減圧した焼結炉内に静置し、９５０℃で２ｈ維持し、成形体を焼結させて長さ１００ｍｍ、幅２０ｍｍ、厚さ５ｍｍの板状の多孔質体を形成した。得られた多孔質体は、平均細孔径２．６μｍの細孔がほぼ均一に形成され、多孔質体の全体空隙率は６３％であった。
【００４６】
上述の手段により成した多孔質体をこのまま試験体として使用し、実施例１と同様な吸上げ試験を実施したところ、試験体の１分間当たりの質量増分が微量で、多孔質体の単位断面積当たりの吸収速度は０．０１ｇ／分・ｃｍ２以下であった。また、吸上げ試験中、細孔の内部への液体の充満は確認できなかった。これにより、本発明において下限とする平均細孔径３μｍに満たない細孔により構成された多孔質体では、細孔の毛管現象による液体の吸収が不十分であることが確認できた。
【００４７】
（比較例２）
比較例２においては、ＳＵＳ３１６Ｌの平均粒径１５０μｍの水アトマイズ粉末を準備し、この金属粉末１００重量部に対し、バインダとして顆粒状のパラフィンワックス６５重量部、メチルセルロース３．８４重量部、保湿剤としてグリセリン２重量部、および、分散媒として水２２重量部を加えて混合し、十分に混練して成形原料とした。そして、上述した比較例１と同様の金型装置を使用して成形し、８０℃の雰囲気中に静置し、水分を除去して十分に乾燥させて成形体を得た。この後、成形体を６０℃に加熱したｎ-パラフィン液に浸漬させる溶媒脱脂によりパラフィンワックスを除去した後、水素ガス雰囲気とした脱脂炉内に静置し、５０℃／ｈで昇温し、６００℃で２ｈ維持することによりバインダを脱脂した。そして、アルゴンガス雰囲気で減圧した焼結炉内に静置し、１３００℃で２ｈ維持し、成形体を焼結させて長さ１００ｍｍ、幅２０ｍｍ、厚さ５ｍｍの板状の多孔質体を形成した。得られた多孔質体は、平均細孔径８３μｍの細孔がほぼ均一に形成され、多孔質体の全体空隙率は８７％であった。
【００４８】
上述の手段により成した多孔質体をこのまま試験体として使用し、実施例１と同様な吸上げ試験を実施したところ、試験体の１分間当たりの質量増分が小さすぎて測定できず、多孔質体の単位断面積当たりの吸収速度は求められなかった。また、吸上げ試験中、細孔の内部への液体の充満は確認できなかった。これにより、本発明において上限とする平均細孔径７０μｍを超える細孔により構成された多孔質体では、細孔の毛管現象による液体の吸収ができないことが確認できた。
【産業上の利用可能性】
【００４９】
本発明の多孔質液体保持部材は、燃料電池の燃料供給部材の用途以外にも、気体と液体を反応させるためのリアクターや触媒担体等の多種の用途への適用や、さらに気体を凝集させて液体を回収するといった用途にも適用が可能である。
【図面の簡単な説明】
【００５０】
【図１】本発明の多孔質液体保持部材の一例を示す構成図である。
【図２】本発明の多孔質液体保持部材の一例を示す構成図である。
【図３】本発明の多孔質液体保持部材の一例を示す全体構成図である。
【図４】本発明の多孔質液体保持部材を製造する金型装置の構成例を示す断面図である。
【図５】図４に示す金型装置の型開き後の状態を示す断面図である。
【図６】本発明の多孔質液体保持部材の一例を示す構成図である。
【図７】本発明の多孔質液体保持部材を製造する穿孔用治具の一例を示す構成図である。
【符号の説明】
【００５１】
１〜４．多孔質焼結体、１’．多孔質焼結体、４’．多孔質焼結体、１０．可動型、１１．固定型、１２．スライド型、１３、１４．ステンレス製ピン、１５．穿孔用治具、２０．キャビティ、ａ．横孔、ｂ．縦孔、ｃ．開口部、ｄ．横孔、ｅ．凹部、ｆ．開口部、ｇ．リセス、ｈ．ランド、ｉ．テーパー形状の横孔、ｊ．凹部、ｋ．開口部、ｐ．横孔
【図１】
2007242574.tif 000003
【図２】
2007242574.tif 000004
【図３】
2007242574.tif 000005
【図４】
2007242574.tif 000006
【図５】
2007242574.tif 000007
【図６】
2007242574.tif 000008
【図７】
2007242574.tif 000009
【手続補正書】
【提出日】平成18年3月17日(2006.3.17)
【手続補正１】
【補正対象書類名】明細書
【補正対象項目名】００２３
【補正方法】変更
【補正の内容】
【００２３】
以下、本発明の多孔質液体保持部材にとって、より好ましい構造を示す。
多孔質焼結体における細孔は、細孔に対応する造孔材と金属粉末とを混合した原料を使用して成形体とし、この成形体から造孔材を分解または焼失させる等により消失させた後、金属粉末を焼結させることによって形成することが可能である。また、細孔は、造孔材を成形原料に混入させる等の方法によっても形成できるが、好ましくは、金属粉末の焼結により多孔質焼結体自体の素地として形成されることとなる多数の微細な空洞を、本発明における細孔とすべく調整して形成することである。これにより、成形後に造孔材を消失させる等の格別な工程を経ることなく簡易に細孔を形成できる。